(57)【要約】【課題】基材の有する凹凸パターン形状が変形することを効果的に抑制することができるとともに、基材に対して熱可塑性樹脂を良好に充填することができる、樹脂充填方法を提供する。【解決手段】凹凸パターンを有する基材に対して、樹脂シートを用いて樹脂を充填する樹脂充填方法である。かかる樹脂充填方法は、基材の凹凸パターン上に、シートを直接積層して積層体とし、減圧雰囲気とする減圧工程と、シートをシート加温温度Ｈｓ℃で加温するとともに、基材を加温せずに、或いは、基材加温温度Ｈｂ℃で加温しながら、プレスする熱プレス工程と、をこの順で含み、熱プレス工程における、Ｈｓ℃が、シートのビカット軟化温度以上であり、且つ、Ｈｂ℃が、Ｈｓ℃以下であるとともに、基材のビカット軟化温度以下である。ここで、基材のビカット軟化温度は、シートのビカット軟化温度よりも高い。【選択図】なし【特許請求の範囲】
【請求項１】
凹部及び凸部よりなる凹凸パターンを片側に有する基材の前記凹部に対して、熱可塑性樹脂シートを用いて熱可塑性樹脂を充填する樹脂充填方法であって、
前記基材が、熱可塑性樹脂基材であり、該熱可塑性樹脂基材のビカット軟化温度が、前記熱可塑性樹脂シートのビカット軟化温度よりも高く、
前記基材の前記凹凸パターン上に、前記熱可塑性樹脂シートを直接積層して積層体とし、該積層体をチャンバー内に配置して該チャンバー内を減圧状態とする減圧工程と、
前記チャンバー内にて、前記積層体の前記熱可塑性樹脂シートを、シート加温温度Ｈｓ℃で加温するとともに、前記積層体の前記基材を加温せずに、或いは、基材加温温度Ｈｂ℃で加温しながら、前記積層体をプレスする熱プレス工程と、
をこの順で含み、
前記熱プレス工程における、前記シート加温温度Ｈｓ℃が、前記熱可塑性樹脂シートのビカット軟化温度以上であり、且つ、前記基材加温温度Ｈｂ℃が、前記シート加温温度Ｈｓ℃以下であるとともに、前記基材のビカット軟化温度以下である、樹脂充填方法。
【請求項２】
前記基材のビカット軟化温度が、前記熱可塑性樹脂シートのビカット軟化温度よりも、３０℃以上高い、請求項１に記載の樹脂充填方法。
【請求項３】
前記熱プレス工程における前記シート加温温度Ｈｓ℃が、前記熱可塑性樹脂シートのビカット軟化温度よりも、４０℃以上１８０℃以下大きい、請求項１又は２に記載の樹脂充填方法。
【請求項４】
前記減圧工程において、前記チャンバー内の圧力をゲージ圧で−７０ｋＰａ以下とする、請求項１〜３の何れかに記載の樹脂充填方法。
【請求項５】
前記熱プレス工程において、前記積層体をプレスするプレス圧を、低圧から高圧に変化させることを含む、請求項１〜４の何れかに記載の樹脂充填方法。
【発明の詳細な説明】
【技術分野】
【０００１】
本発明は、樹脂充填方法に関するものである。特に、本発明は、熱可塑性樹脂シートを用いた樹脂充填方法に関するものである。
【背景技術】
【０００２】
樹脂材料を所望の形状に成形して得られる樹脂成形体は、優れた機能性を奏し得ることから多様な用途に応用されている。近年、樹脂材料によって奏されうる耐熱性や光学特性が顕著に向上しつつあることから、結像光学系にて従来から用いられてきたガラス製の光学素子に代えて、樹脂成形体よりなる光学素子を用いることが検討されている。
【０００３】
結像光学系の中でも、近年、スクリーン等の反射物が無い「空中」にて、映像又は画像を結像することができるイメージング装置が注目を集めている。そのようなイメージング装置には、特殊な構造を有する光学素子が用いられている。
【０００４】
例えば、特許文献１では、それぞれ立設状態で隙間を有して平行配置された帯状光反射面を多数備える第１、第２の光制御パネルを、それぞれの帯状光反射面を平面視して直交させて、重ね合わせて形成する立体像結像装置の製造方法が開示されている。特許文献１にかかる製造方法では、透明板材の表側に、傾斜面と垂直面とを有する断面三角形の溝、及び隣り合う溝によって形成される断面三角形の凸条がそれぞれ平行配置された第１、第２の光制御パネルの成型母材を得て、かかる成型母材の溝の垂直面のみに選択的に鏡面を形成し、その後、透明板材より融点が低い透明樹脂のシートを、凸条を向かい合わせた状態で挟み込み、真空状態で加熱かつ押圧して、溝を透明樹脂によって充填することができる。
【先行技術文献】
【特許文献】
【０００５】
【特許文献１】特許第６２０３９７８号明細書
【発明の概要】
【発明が解決しようとする課題】
【０００６】
ここで、上記特許文献１にかかる製造方法では、透明樹脂のシート及び透明板材の選定基準として、透明板材の融点が透明樹脂のシートの融点よりも高くなることを定めていた。そして、特許文献１にかかる製造方法では、透明樹脂のシートを用いて溝を充填するにあたり、透明樹脂のシートが溶解し、透明板材が溶解しない温度に加熱していた。しかしながら、特許文献１では、透明樹脂のシートを用いて溝を樹脂充填する際の加熱及び圧力の詳細な条件については開示していなかった。樹脂のシートを用いて溝を樹脂充填するに際して、熱及び圧力を印加する態様は、凸条の変形を抑制しつつ、樹脂による溝の充填率を高める、という点に関して関連性の高い因子である。よって、特許文献１にかかる立体像結像装置の製造方法には、断面三角形の凸条よりなるパターンが変形することを抑制することと、溝に対する樹脂の充填率を高めることとを高いレベルで両立する、という点で、改善の余地があった。
【０００７】
そこで、本発明は、基材の有する凹凸パターン形状が変形することを効果的に抑制することができるとともに、基材に対して熱可塑性樹脂を良好に充填することができる、樹脂充填方法を提供することを目的とする。
【課題を解決するための手段】
【０００８】
本発明者は、上記課題を解決することを目的として鋭意検討を行った。そして、本発明者は、凹凸パターンを形成する樹脂のビカット軟化温度と、樹脂シートのビカット軟化温度とが、所定の関係を満たし、且つ、これらを積層して減圧状態とした後に、所定の態様で加温して熱プレスすることで、基材の有する凹凸パターン形状が変形することを効果的に抑制することができるとともに、基材に対して熱可塑性樹脂を良好に充填することができることを新たに見出し、本発明を完成させた。
【０００９】
即ち、この発明は、上記課題を有利に解決することを目的とするものであり、本発明の樹脂充填方法は、凹部及び凸部よりなる凹凸パターンを片側に有する基材の前記凹部に対して、熱可塑性樹脂シートを用いて熱可塑性樹脂を充填する樹脂充填方法であって、前記基材が、熱可塑性樹脂基材であり、該熱可塑性樹脂基材のビカット軟化温度が、前記熱可塑性樹脂シートのビカット軟化温度よりも高く、前記基材の前記凹凸パターン上に、前記熱可塑性樹脂シートを直接積層して積層体とし、該積層体をチャンバー内に配置して該チャンバー内を減圧状態とする減圧工程と、前記チャンバー内にて、前記積層体の前記熱可塑性樹脂シートを、シート加温温度Ｈｓ℃で加温するとともに、前記積層体の前記基材を加温せずに、或いは、基材加温温度Ｈｂ℃で加温しながら、前記積層体をプレスする熱プレス工程と、をこの順で含み、前記熱プレス工程における、前記シート加温温度Ｈｓ℃が、前記熱可塑性樹脂シートのビカット軟化温度以上であり、且つ、前記基材加温温度Ｈｂ℃が、前記シート加温温度Ｈｓ℃以下であるとともに、前記基材のビカット軟化温度以下であることを特徴とする。このように、熱可塑性樹脂基材のビカット軟化温度よりも、ビカット軟化温度が低い熱可塑性樹脂シートを用い、更に、基材と熱可塑性樹脂シートとを積層して減圧状態としてから所定の態様で熱プレスすることで、基材の有する凹凸パターン形状が変形することを効果的に抑制することができるとともに、基材に対して熱可塑性樹脂を良好に充填することができる。
なお、「ビカット軟化温度」は、実施例に記載の方法により測定することができる。
【００１０】
また、本発明の樹脂充填方法にて、前記基材のビカット軟化温度が、前記熱可塑性樹脂シートのビカット軟化温度よりも、３０℃以上高いことが好ましい。基材のビカット軟化温度が、熱可塑性樹脂シートのビカット軟化温度よりも３０℃以上高ければ、熱可塑性樹脂基材に設けられた凹凸パターンのパターン形状が変化することを一層効果的に抑制することができる。
【００１１】
さらにまた、本発明の樹脂充填方法にて、前記熱プレス工程における前記シート加温温度Ｈｓ℃が、前記熱可塑性樹脂シートのビカット軟化温度よりも、４０℃以上１８０℃以下大きいことが好ましい。シート加温温度Ｈｓ℃が、上記条件を満たす場合には、熱可塑性樹脂シート由来の熱可塑性樹脂による基材凹部の充填率を効果的に高めることができるとともに、基材の凹凸パターンが変形することを効果的に抑制することができる。
【００１２】
さらにまた、本発明の樹脂充填方法にて、前記減圧工程において、前記チャンバー内の圧力をゲージ圧で−７０ｋＰａ以下とすることが好ましい。減圧工程にてかかる圧力範囲まで減圧することで、基材と、該基材の凹部に充填された熱可塑性樹脂シート由来の熱可塑性樹脂との間の界面に気泡が包含されることを効果的に抑制することができる。
【００１３】
さらにまた、本発明の樹脂充填方法は、前記熱プレス工程において、前記積層体をプレスするプレス圧を、低圧から高圧に変化させることを含むことが好ましい。かかる態様で熱プレス工程におけるプレス圧を変化させることで、基板に設けられた凹凸パターン形状が変形することを一層効果的に抑制することができる。
【発明の効果】
【００１４】
本発明の樹脂充填方法によれば、基材の有する凹凸パターン形状が変形することを効果的に抑制することができるとともに、基材に対して熱可塑性樹脂を良好に充填することができる。
【図面の簡単な説明】
【００１５】
【図１】本発明で用い得る基材の一例の概略構造、及びかかる基材上に熱可塑性樹脂シートを配置した状態を示す図（図１の上図）、さらには、かかる概略構造を有する基材の凹部に対して熱可塑性樹脂シートを用いて熱可塑性樹脂を充填した状態のイメージ図（図１の下図）を併せて示す図である。
【図２】本発明の一例に従う樹脂充填方法を説明するための概略図である。
【図３】基材の凹凸パターンが変形した場合の態様の一例を示す模式図である。
【図４】基材の凹凸パターンが変形した場合の態様の他の一例を示す模式図である。
【図５】接合工程を説明するための図である。
【図６】本発明の樹脂充填方法を経て形成可能な光学素子の一例の概略図である。
【図７】本発明の樹脂充填方法を経て得られた充填構造体における、基材の凹凸パターンの形状の変化を評価する際の評価方法を説明するための図である。
【図８】本発明の樹脂充填方法を経て得られた充填構造体における、基材の凹部の空隙率を評価する際の評価方法を説明するための図である。
【発明を実施するための形態】
【００１６】
以下、本発明の実施形態について図面を参照して詳細に説明する。なお、各図面はあくまで概略図に過ぎず、各図面における縮尺はこれに限定されるものではない。また、各図面において、同一の構成部については同じ参照符号を付して示す。
そして、本発明の樹脂充填方法は、空中で映像又は画像を結像することができるイメージング装置に備えられうる、特殊な構造を有する光学素子を製造する際に、好適に採用することができる。
【００１７】
本発明の樹脂充填方法は、凹部及び凸部よりなる凹凸パターンを片側に有する基材の凹部に対して、熱可塑性樹脂シートを用いて熱可塑性樹脂を充填する樹脂充填方法である。そして、本発明の樹脂充填方法では、基材として、熱可塑性樹脂基材を用い、該熱可塑性樹脂基材のビカット軟化温度が、熱可塑性樹脂シートのビカット軟化温度よりも高いことを必要とする。そして、本発明の樹脂充填方法は、基材の凹凸パターン上に、熱可塑性樹脂シートを直接積層して積層体とし、該積層体をチャンバー内に配置して該チャンバー内を減圧状態とする「減圧工程」と、チャンバー内にて、積層体の熱可塑性樹脂シートを、シート加温温度Ｈｓ℃で加温するとともに、積層体の基材を加温せずに、或いは、基材加温温度Ｈｂ℃で加温しながら、積層体をプレスする「熱プレス工程」と、をこの順で含むことを特徴とする。さらに、熱プレス工程における、シート加温温度Ｈｓ℃が、熱可塑性樹脂シートのビカット軟化温度以上であり、且つ、基材加温温度Ｈｂ℃が、シート加温温度Ｈｓ℃以下であるとともに、基材のビカット軟化温度以下であることを特徴とする。
【００１８】
本発明の樹脂充填方法において、熱可塑性樹脂基材のビカット軟化温度よりも、ビカット軟化温度が低い熱可塑性樹脂シートを用い、更に、基材と熱可塑性樹脂シートとを積層して減圧状態としてから所定の態様で熱プレスすることで、基材の有する凹凸パターン形状が変形することを効果的に抑制することができるとともに、基材に対して熱可塑性樹脂を良好に充填することができる。
以下、本発明の樹脂充填方法で用いうる基材、熱可塑性樹脂シート、及び本発明の樹脂充填方法に含まれる各工程について、それぞれ詳述する。
【００１９】
（基材）
基材は、凹部及び凸部よりなる凹凸パターンを片側に有することを必要とする。基材の「片側」とは、基材の主面（表面及び裏面）の何れか一方を指す。そして、基材における、凹凸パターンを有さない側の面は、平坦面であり得る。ここで、凸部は、例えば、種々の形状の凸条により形成されうる。そして、凹部は、複数の凸部（凸条）が基材の主面上で平行配置されている状態にて、隣接する凸部（凸条）間の間隙として構成されうる。
【００２０】
ここで、凸部（凸条）の形状は特に限定されることなく、例えば、凸条の平行配置方向に沿って得た切断面が三角形状又は略三角形状となるような形状であり得る。図１に、本発明の樹脂充填方法で用い得る基材の一例の概略構造、及びかかる概略構造の基材上に熱可塑性樹脂シートを配置した状態を示す図（図１の上図）、さらには、かかる概略構造を有する基材の凹部に対して熱可塑性樹脂シートを用いて熱可塑性樹脂を充填した状態のイメージ図（図１の下図）を併せて示す。図１に示すように、基材１０は、一方の主面上に断面三角形状の凸条１１を有し、かかる凸条１１間の間隙１２である凹部を有している。凸条（凸部）１１及び間隙（凹部）１２は、併せて凹凸パターンを成している。また、基材１０の他方の主面１４は平坦面となっている。後述するが、本発明の樹脂充填方法では、かかる形状の基材１０に対して、凹凸パターンの直上に、熱可塑性樹脂シート２０を積層して、減圧状態としてから、所定の熱プレス工程を実施することで、間隙（凹部）１２が熱可塑性樹脂シート２０由来の熱可塑性樹脂２０’により充填されてなる構造体を得ることができる。なお、凸条（凸部）１１は、基材１０の主面に対して垂直（略垂直）な垂直面１３を有しており、かかる垂直面１３は、任意で、鏡面として構成されうる。垂直面１３が鏡面として構成されている場合には、かかる基材１０を用いて得た構造体は、図４を参照して後述するような特殊な形状の光学素子を形成するための光制御パネルとして良好に用いることができる。
【００２１】
凸条の形状が「三角形状」である場合の、より詳細な形状としては、図１に示すような直角三角形状であって、直角を成す２つの辺のうち、長さの短い方の辺が基材の一方の主面に一致するように配置された形状が挙げられる。また、「略三角形状」としては、直角三角形の頂点に相当する角の部分が、あたかも面取り（例えば、Ｃ面取り、Ｒ面取り、及びその他のランダムな形状等）されたかのような形状となっている場合；及び、つぶれて曲がったような形状となっている場合等が挙げられる。さらにまた、「略三角形状」としては、直角三角形の斜辺に相当する辺が、直線ではなく、曲線、１つ以上の折れ曲がり点を有する折れ線である場合等が挙げられる。なお、曲線又は折れ線である場合に、これらの線は凸状ではなく凹状でありうる。
【００２２】
基材を構成する熱可塑性樹脂は、「熱可塑性」、即ち、樹脂に対して熱を加えれば軟らかくなり、冷却すれば硬くなることを繰り返す性質を有する限りにおいて特に限定されることなく、あらゆる樹脂を用いることができる。好ましくは、本発明の基材を構成する熱可塑性樹脂は、非晶性であり得る。なお、樹脂が「非晶性である」とは、示差走査熱量計（ＤＳＣ）を用いて融点を測定することができないことを意味する。
具体的には、基材を構成する熱可塑性樹脂は、脂環式構造含有樹脂が挙げられ、中でも、ノルボルネン系樹脂を好適に用いることができ、特に、ノルボルネン系開環重合体よりなる樹脂を好適に用いることができる。なお、基材を構成する熱可塑性樹脂、及び後述する熱可塑性樹脂シートのうちの少なくとも一方が、透明樹脂であることが好ましい。本発明の樹脂充填方法を経て得られる光学素子等の製品の透明性を高めることができるからである。なお、「透明」とは、厚さ３ｍｍの射出成形片を用いて、ＪＩＳ Ｋ７３７５：２００８に従って測定した全光線透過率が、８０％以上であることを意味する。
【００２３】
熱可塑性樹脂よりなる基材、即ち、熱可塑性樹脂基材のビカット軟化温度は、後述する熱可塑性樹脂シートのビカット軟化温度よりも高い必要がある。熱可塑性樹脂基材のビカット軟化温度が熱可塑性樹脂シートのビカット軟化温度よりも高いように、材料を選定することで、熱可塑性樹脂基材に設けられた凹凸パターンのパターン形状が変化することを効果的に抑制することができる。さらに、かかる効果を一層高める観点から、熱可塑性樹脂基材のビカット軟化温度が、熱可塑性樹脂シートのビカット軟化温度よりも、３０℃以上大きいことが好ましく、４５℃以上大きいことがより好ましく、６０℃以上大きいことがさらに好ましい。
【００２４】
さらに、熱可塑性樹脂基材のビカット軟化温度は、１００℃以上であることが好ましく、１１０℃以上であることがより好ましく、１２０℃以上であることがさらに好ましく、１４０℃以上であることが特に好ましい。かかる基材は耐熱性に優れるため、結果的に、本発明の樹脂充填方法を経て得られる光学素子等の製品の性能を高めることができる。
【００２５】
そして、上記のような形状及び性状を有する熱可塑性樹脂基材は、所望の片側に所定の凹凸パターンを良好に成形することが可能である限りにおいて特に限定されることなく、射出成形法、プレス成形法、及びロール成形法等の既知の成形方法に従って製造することができる。任意で、基材の凹凸パターンの少なくとも一部（例えば、図１を参照して説明したような垂直面１３）を、鏡面として形成する場合の方途としては、特に限定されることなく、スパッタリング及び金属蒸着等の既知の鏡面形成方法が挙げられる（例えば、特許第６２０３９７８号明細書参照）。
【００２６】
（熱可塑性樹脂シート）
本発明の樹脂充填方法で用いる熱可塑性樹脂シートは、上述した基材（熱可塑性樹脂基材）のビカット軟化温度よりも低いビカット軟化温度を有する限りにおいて特に限定されることなく、あらゆる熱可塑性樹脂シートでありうる。熱可塑性樹脂シートとしては、上述した基材と同様に、熱可塑性である限りにおいてあらゆる樹脂よりなるシートを用いることができる。さらに、熱可塑性樹脂シートは、ビカット軟化温度が１０５℃未満であることが好ましく、１００℃未満であることがより好ましく、９０℃未満であることがより好ましく、８０℃未満であることがさらに好ましい。
また、熱可塑性樹脂シートの屈折率が、基材を構成する熱可塑性樹脂の屈折率の０．８倍以上１．２倍以下であることが好ましく、０．９倍以上１．１倍以下であることがより好ましい。なお、「屈折率」は、実施例に記載の方法により測定することができる。
なお、熱可塑性樹脂シートの厚みは、基材の凹凸パターンの凹部のサイズに応じて、適宜選択することができる。
【００２７】
そして、熱可塑性樹脂シートの製造方法としては、特に限定されることなく、所望の性状を満たす熱可塑性樹脂ペレットを調製又は入手し、溶融押出成形法等の既知の成形方法を採用することができる。かかる成形方法にて成形条件を適宜変更することで、所望の厚みの熱可塑性樹脂シートを得ることができる。勿論、熱可塑性樹脂シートとして、所望の性状を満たす上市製品を用いることも可能である。
【００２８】
（準備工程）
なお、以下に説明する本発明の樹脂充填方法を構成する各工程に先立って、任意で、上述したような、基材を製造する工程、及び／又は、熱可塑性樹脂シートを製造する工程を含んでも良い。
【００２９】
（減圧工程）
減圧工程では、基材の凹凸パターン上に、熱可塑性樹脂シートを直接積層して積層体とし、該積層体をチャンバー内に配置して該チャンバー内を減圧状態とする。積層体を内部に配置するためのチャンバーとしては、密閉性を有している限りにおいて特に限定されることなく、あらゆるチャンバーを用いることができる。具体的には、「チャンバー」は、真空プレス装置に備えられた真空隔室でありうる。なお、本工程、及び後続する熱プレス工程は、共に、真空プレス装置を用いて実施することができる。
【００３０】
なお、「減圧状態」とは、減圧工程を開始する前の雰囲気の圧力状態（通常、大気圧）よりも、低圧状態であるということを意味し、具体的には、ゲージ圧で−７０ｋＰａ以下の圧力とすることが好ましく、ゲージ圧で−９０ｋＰａ以下の圧力とすることがより好ましい。減圧工程にてかかる圧力範囲まで減圧することで、基材と、該基材の凹部に充填された熱可塑性樹脂シート由来の熱可塑性樹脂との間の界面に気泡が包含されることを効果的に抑制することができる。
【００３１】
図２を参照して、かかる減圧工程から、後続する熱プレス工程までの具体的な操作及びその効果をより詳細に説明する。図２は、本発明の一例に従う樹脂充填方法に含まれる減圧工程〜熱プレス工程までの流れを説明するための概略図である。図２に示すように、基材１０及び熱可塑性樹脂シート２０よりなる積層体に対して、近い順に、任意の、上側剥離シート３１及び下側剥離シート３２、並びに、上側支持板４１及び下側支持板４２をこの順で配置する。なお、図２では、明確のために、基材１０及び熱可塑性樹脂シート２０の積層体以外の各要素を、図上矢印で図示する押圧方向にて相互に離間して図示しているが、実際の配置状態では、これらの要素は相互に隣接していてもよい。また、図示しないが、図２に示された全要素は、チャンバー内に配置されている。上側剥離シート３１及び下側剥離シート３２、積層体が他の要素に貼り付くことを抑制するように機能し、積層体を構成し得る各種熱可塑性樹脂に対して剥離性を奏し得る限りにおいて、特に限定されることなく、例えばポリイミド等のあらゆる材料よりなる。また、上側支持板４１及び下側支持板４２は積層体を支持するように機能し、積層体の積層位置にずれが生じること、及び、積層体に対する熱及び圧力の入力を均一化するように機能する。なお、上側支持板４１及び下側支持板４２は、例えば、ＳＵＳ板等であり得る。
【００３２】
実際の操作上は、まず、下側支持板４２（任意）上に、下側剥離シート３２（任意）、基板１０、熱可塑性樹脂シート２０、上側剥離シート３１（任意）、及び上側支持板４１（任意）をこの順で配置することができる。
ここで、上側プレス板５１と、熱可塑性樹脂シート２０とは、本工程では上側プレス板５１の熱が熱可塑性樹脂シート２０に伝導しないよう、十分に離間させた状態とすることが重要である。即ち、減圧工程では、熱可塑性樹脂シートを加温しないようにすること、より詳細には、熱可塑性樹脂シートをシート加温温度Ｈｓ℃で加温しないようにすることが重要である。後続する熱プレス工程に先立って、減圧工程を実施することにより、基材と、該基材の凹部に充填された熱可塑性樹脂シート由来の熱可塑性樹脂との間の界面に気泡が包含されることを効果的に抑制することができる。
【００３３】
なお、基材の凹凸パターンの凹部を効果的に減圧状態として、熱可塑性樹脂シート２０由来の熱可塑性樹脂による基材１０の凹部の充填率を高める観点から、基材１０を下側にして、チャンバー内に配置することが好ましい。
また、減圧工程にて減圧されたチャンバー内の雰囲気は、熱プレス工程においても略そのままの圧力で保持される。
【００３４】
（熱プレス工程）
熱プレス工程では、チャンバー内にて、積層体の熱可塑性樹脂シートを、シート加温温度Ｈｓ℃で加温するとともに、積層体の基材を加温せずに、或いは、基材加温温度Ｈｂ℃で加温しながら、積層体をプレスする。この際に、シート加温温度Ｈｓ℃は、熱可塑性樹脂シートのビカット軟化温度以上である必要がある。シート加温温度Ｈｓ℃が熱可塑性樹脂シートのビカット軟化温度未満である場合には、熱可塑性樹脂シートが軟化せず、基材の凹部に熱可塑性樹脂を充填することができない。さらに、シート加温温度Ｈｓ℃が、熱可塑性樹脂シートのビカット軟化温度よりも、４０℃以上１８０℃以下大きいことが好ましく、６０℃以上１３０℃以下大きいことがより好ましい。シート加温温度Ｈｓ℃が、かかる好適下限値以上であれば、熱可塑性樹脂シート由来の熱可塑性樹脂による基材凹部の充填率を効果的に高めることができるとともに、基材の凹凸パターンが変形することを効果的に抑制することができる。また、シート加温温度Ｈｓ℃が上記好適上限値以下であれば、基材の凹凸パターンが変形することを効果的に抑制することができる。
【００３５】
一方、熱プレス工程では、基材側は、全く加温しないか、或いは、基材加温温度Ｈｂ℃で加温する。この際に、基材加温温度Ｈｂ℃が、シート加温温度Ｈｓ℃以下であるとともに、基材のビカット軟化温度以下である。基材加温温度Ｈｂ℃がかかる上限値以下であることで、基材の凹凸パターンが変形することを効果的に抑制することができる。
【００３６】
このように、シート加温温度Ｈｓ℃が低すぎる場合及び高すぎる場合、並びに、基材加温温度Ｈｂ℃が高すぎる場合のそれぞれにおいて、基材の凹凸パターンに変形が発生し得る。シートの加温温度Ｈｓ℃が低すぎる場合には、熱プレス工程にて熱可塑性樹脂シートが充分に軟化していない状態でプレスが行われるため、プレス圧の印加により基材側の凹凸パターンの凸部の頂点が変形する虞がある。かかる場合における凹凸パターンの変形態様の一例を、図３に模式的に示す。図３において、凸条（凸部）１１の頂点が潰れて曲がった状態になっていることが分かる。また、シートの加温温度Ｈｓ℃が高すぎる場合、及び基材加温温度Ｈｂ℃が高すぎる場合には、熱プレス工程にて基材が過剰に軟化してしまう虞がある。かかる場合における凹凸パターンの変形態様の一例を、図４に模式的に示す。図４において、凸条（凸部）１１の頂点が溶けて丸まってしまい、変形した状態になっていることが分かる。
【００３７】
なお、上述したシート加温温度Ｈｓ℃、及び基材加温温度Ｈｂ℃は、加温されたシート／基材自体の温度ではなく、シート／基材に対して熱を入力する手段、例えば、図２に示す上側プレス板５１／下側プレス板５２を加熱する際の温度設定を意味する。
そして、上側プレス板５１／下側プレス板５２を上記したような所定の温度に調節するタイミングは特に限定されることなく、例えば、上述した減圧工程の前段階でありうる。
【００３８】
そして、熱プレス工程では、プレス（即ち、プレス圧を印加すること）に先立ち、熱源（例えば、真空プレス装置におけるプレス板）を加熱対象である基材及び／又は熱可塑性樹脂シートに対して接近又は（圧がかからない態様で）接触させることで、基材、及び任意で熱可塑性樹脂シートを加熱して、軟化させることができる。少なくとも基材が充分に加熱され軟化した後に、上側プレス板５１を押下して加圧する／下側プレス板５２を押し上げて加圧することで、積層体を熱プレスすることができる。なお、かかる加熱及び軟化に要する時間は、熱可塑性樹脂シートの性状に応じて任意に設定することができ、例えば、１分以上１０分以内であり得る。
【００３９】
さらに、熱プレス工程において、積層体をプレスするプレス圧を、低圧から高圧に変化させることが好ましい。好ましくは、低圧側のプレス圧は、２ＭＰａ以下であり、高圧側のプレス圧は、２ＭＰａ以上である。なお、低圧側のプレス圧よりも高圧側のプレス圧の方が高い。かかる態様で熱プレス工程におけるプレス圧を変化させることで、基板に設けられた凹凸パターン形状が変形することを一層効果的に抑制することができる。低圧側のプレス圧は、通常、０．１ＭＰａ以上であり、高圧側のプレス圧は、通常、１０ＭＰａ以下であり得る。なお、プレス圧は、ゲージ圧である。
【００４０】
また、熱プレス工程におけるプレス時間は、使用する熱可塑性樹脂シート２０の性状に応じて適宜調節することができる。例えば、上記したように、プレス圧を低圧から高圧に変化させる操作を実施する場合には、低圧プレス及び高圧プレスを、それぞれ、１０秒〜５分間にわたって実施することができる。低圧プレス時間及び高圧プレス時間が、それぞれこの範囲であれば、基材の凹凸パターンが変形することを抑制し、基材凹部の充填率を効果的に高めることができる。
【００４１】
そして、高圧プレス時間経過後に、チャンバー内の圧力を大気圧に戻す。その後、上側プレス板５１を上昇させる／下側プレス板５２を下降させることにより、基材の凹凸パターンのうちの凹部が熱可塑性樹脂シート由来の熱可塑性樹脂により充填されてなる構造体の保持を解放して、チャンバー内から取り出す。
【００４２】
このようにして得ることができる、基材の凹凸パターンのうちの凹部が熱可塑性樹脂シート由来の熱可塑性樹脂により充填されてなる構造体（以下、「充填構造体」とも称する）は、任意で、下記の接合工程に処され、特殊な形状の光学素子として機能させることができる。なお、この場合、「基材」は、基材の凹凸パターンに含まれる各凸部の垂直面が、ミラー面を有してなるものでありうる。なお、任意で、充填構造体の端部を切り落として、所望の形状に整形しても良い。
【００４３】
（接合工程）
任意で行い得る接合工程について、図５を参照して説明する。図５にて、２つの充填構造体以外の他の要素は、図２と同様である。図５に示す２つの充填構造体は、構成、サイズ等同一であるが、接合の際に互いに異なる向きとなるように配置されている。以下、便宜的に、図上上側に配置した充填構造体を上側充填構造体１００と称し、図上下側に配置した充填構造体を下側充填構造体２００と称することとする。
【００４４】
接合工程では、まず、上側充填構造体１００及び下側充填構造体２００を位置合わせして積層してチャンバー内に配置する。「位置合わせ」の際には、上側充填構造体１００における凸条の整列方向と、下側充填構造体２００における凸条の整列方向が、平面視して直交（８８℃〜９２℃の範囲）するように、上側充填構造体１００及び下側充填構造体２００を配置する。より詳細には、上記のように位置合わせされてなる光学素子では、上側充填構造体１００の凸条の垂直面に形成された鏡面、及び下側充填構造体２００の凸条の垂直面に形成された鏡面が、平面視した場合に相互に直交（８８℃〜９２℃の範囲）するような空間配置が得られる。かかる鏡面の空間配置を有する光学素子は、空中で映像又は画像を結像することができるイメージング装置に好適に用いることができる。
【００４５】
次いで、接合工程では、上述した（減圧工程）と同様にして、チャンバー内を減圧状態とする。接合工程にてチャンバー内を減圧する際の好適な圧力も、（減圧工程）の項目にて上述した圧力と同様である。
【００４６】
その後、上側プレス板５１を押下する／下側プレス板５２を押し上げることにより、上側充填構造体１００及び下側充填構造体２００の積層体を熱プレスする。上側プレス板５１及び下側プレス板５２の加熱温度は、用いた熱可塑性樹脂シートのビカット軟化温度以上であって、用いた熱可塑性樹脂基材のビカット軟化温度未満である限りにおいて特に限定されることなく、あらゆる温度であり得る。なお、上側プレス板５１／下側プレス板５２を上記したような所定の温度に調節するタイミングは、特に限定されることなく、例えば、接合工程の前段階でありうる。
【００４７】
接合工程における熱プレスにあたり、上述した（熱プレス工程）と同様に、プレス圧を、低圧から高圧に変化させることが好ましい。また、低圧プレス時間及び高圧プレス時間も、（熱プレス工程）の項目で上述した好適な範囲を満たすことが好ましい。
【００４８】
そして、所定の態様による熱プレスを終えた後に、チャンバー内の圧力を大気圧に戻す。その後、上側プレス板５１を上昇させる／下側プレス板５２を下降させることにより、相互に接合された上側充填構造体１００及び下側充填構造体２００の保持を解放して、チャンバー内から取り出す。
【００４９】
このような任意の接合工程を経て得ることができる接合された２つの充填構造体（光制御パネル）よりなる「光学素子」の構造の一例の概略図を、図６に示す。図６に示す光学素子３００は、充填構造体１００及び２００が熱可塑性樹脂シート由来の熱可塑性樹脂を介して相互に接合されてなる構造体である。充填構造体１００は、凸条（凸部）１０１、かかる凸条１０１の垂直面に形成された鏡面１０３、及び隣接する凸条１０１間の間隙により定義される凹部１０２を備える。また、充填構造体２００は、凸条（凸部）２０１、かかる凸条の垂直面に形成された鏡面２０３、及び隣接する凸条（凸部）２０１間の間隙により定義される凹部２０２を備える。図中、破線にて、充填構造体１００の内部構造として備えられている凸条（凸部）１０１，２０１等の輪郭を示す。充填構造体１００における凸条（凸部）１０１の整列方向と、充填構造体２００における凸条（凸部）２０１の整列方向とが、平面方向で相互に直交している。このため、鏡面１０３及び鏡面２０３の向きも、平面方向で相互に直交している。このような構造を有する光学素子は、空中で映像又は画像を結像することができるイメージング装置に好適に用いることができる。
【実施例】
【００５０】
以下、本発明について実施例および比較例を挙げて、本発明を具体的に説明するが、本発明はこれらの例に何ら限定されるものではない。なお、以下の説明において、量を表す「部」は、特に断らない限り、質量基準である。また、圧力はゲージ圧力である。各例における測定及び評価は、以下の方法により行った。
【００５１】
＜ビカット軟化温度＞
熱可塑性樹脂基材及び熱可塑性樹脂シートの形成材料である各樹脂を用いて、それぞれ厚さ３ｍｍの射出成形片を作製し、試験試料とした。かかる試験試料を用いて、ＪＩＳＫ７２０６：２０１６のＢ５０法に準拠して、ＨＤＴテスターＳ−３Ｍ（東洋精機製作所社製）を使用し、ビカット軟化温度を測定した。
＜屈折率＞
カルニュー屈折計（カルニュー光学工業社製、ＫＰＲ−２００）を用いてVブロック法により測定した。基材樹脂層及び充填樹脂層の形成材料である各樹脂を用いて４０ｍｍ×４０ｍｍ×３．０ｍｍの樹脂成形体を使用し、２５℃で、波長５８７．６ｎｍの光における屈折率を測定した。
【００５２】
＜基材の凹凸パターン形状の変形＞
―評価方法―
基材の凹凸パターンの変形を評価するにあたり、下記式（１）に従って凸部の垂直面の垂直性パラメータの値を算出した。
Ｈ１／Ｈ０・・・（１）
（式（１）にて、Ｈ１は、略三角形状の凸部の垂直面において基材の主面に対して垂直な部分の長さ（高さ）を示し、Ｈ２は、略三角形状の凸部の斜面に一致する直線が、垂直面に沿う基材主面の法線と交差する位置の高さである。Ｈ０及びＨ１の関係について明確にするために、図７を示す。）
図７は、基材の一方の主面上に設けられた複数の凸部１１の整列方向における断面図である。図７において、直角三角形状の凸部１１は、垂直面１３を有している。そして、かかる垂直面と、凸部１１の斜辺（斜面）１５とにより、凸部１１間の間隙（凹部）１２の少なくとも一部が画定されている。そして、凸部１１の垂直面に一致する主面Ｍｓの法線である直線Ｌｖ及び凸部１１の斜辺（斜面）１５に一致する直線Ｌｈは交点Ｃで交差する。この場合、垂直面１３と直線Ｌｖとが一致する最高点の高さが上記Ｈ１に相当し、交点Ｃの高さが上記Ｈ０に相当する。
かかる断面を、実施例、比較例で作製した光制御パネルを主面方向で９等分して得た各区画について取得し、デジタルマイクロスコープ（キーエンス社製、ＶＨＸ−１０００）を用いて、各断面あたり１０個の凸部を観察して、垂直性パラメータ（ＶＩ）の値を算出した。得られた９０個の値の平均値を、下記の基準に従って評価した。
―評価基準―
Ａ：０．８５以上
Ｂ：０．７以上、０．８５未満
Ｃ：０．７未満
【００５３】
＜基材の凹凸パターンにおける凹部の空隙率＞
―評価方法―
基材の凹凸パターンにおける凹部が、熱可塑性樹脂シート由来の熱可塑性樹脂により充填されなかった割合を示す、「空隙率」を下記式（２）に従って算出した。
Ｌ１／Ｌ０・・・（２）
（式（２）にて、Ｌ１は、熱可塑性樹脂により充填されなかった隙間の高さを、Ｌ０は、凸部の高さを示す。Ｌ１及びＬ０の関係を明確にするために、図８を示す。）
図８は、基材の一方の主面上に設けられた複数の凸部１１の整列方向における断面図である。図８において、直角三角形状の凸部１１は、垂直面１３を有している。そして、かかる垂直面と、隣接する凸部１１の斜辺（斜面）１５とにより、凸部１１間の間隙（凹部）の少なくとも一部が画定されている。熱可塑性樹脂シート２０由来の熱可塑性樹脂２０’が、かかる間隙（凹部）の一部を充填し、間隙（凹部）の一部が空隙Ｇとして残留している。このような場合に、基材の主面Ｍｓから、空隙Ｇの最高点までの高さをＬ１とし、凸部の最高点の高さをＬ０とする。
かかる断面を、実施例、比較例で作製した光制御パネルを主面方向で９等分して得た各区画について取得し、デジタルマイクロスコープ（キーエンス社製、ＶＨＸ−１０００）を用いて、各断面あたり１０個の凹部を観察して、「空隙率」の値を算出した。得られた９０個の値の平均値を、下記の基準に従って評価した。
―評価基準―
Ａ：０．０１未満
Ｂ：０．０１以上、０．１未満
Ｃ：０．１以上
【００５４】
＜基材の準備＞
熱可塑性樹脂（日本ゼオン社製、ZEONEX（登録商標）K26R、非晶性、厚さ３ｍｍの射出成形片での、ＪＩＳ Ｋ７３７５：２００８に従う全光透過率９２％、屈折率１．５３４）を用いて、下記寸法の凹凸パターンを有する基材を、下記条件に従う射出成形法により成形して基材としてのプリズムプレート得た。かかる基材について、上記方法に従って測定したビカット軟化温度は１４７℃であった。
プリズム部サイズ：１００mm×１００mm
プリズム金型形状：幅５００μm、高さ５００μm
成形装置：射出成形装置（（株）日本製鋼所製Ｊ４５０ＥＬ ＩＩ）
成形条件：射出速度５０ｍｍ／秒、保圧５０ＭＰａ
そして、得られたプリズムプレートの垂直面に対して、金属蒸着により鏡面を形成した。
【００５５】
＜熱可塑性樹脂シートの準備＞
＜＜熱可塑性樹脂シート１の準備＞＞
熱可塑性樹脂（ZEONEX（登録商標）5000、非晶性、厚さ３ｍｍの射出成形片での、ＪＩＳ Ｋ７３７５：２００８に従う全光透過率９２％、屈折率１．５３１）をフィルム押出し成形機（ＧＳＩクレイオス社製、単軸押出機、φ＝２０ｍｍ、）により、下記の製膜条件に従ってシート状に成形して、熱可塑性樹脂シート１（上記方法に従って測定したビカット軟化温度が６９℃）を得た。
製膜条件：材料としての熱可塑性樹脂を２２０℃で溶融し、溶融した熱可塑性樹脂をＴダイから押し出し、冷却し、裁断して、厚み３００μｍ、幅２８０ｍｍのシートを得た。
＜＜熱可塑性樹脂シート２の準備＞＞
熱可塑性樹脂として、ZEONOR（登録商標）1060R（非晶性、厚さ３ｍｍの射出成形片での、ＪＩＳ Ｋ７３７５：２００８に従う全光透過率９２％、屈折率１．５３１）を用い、溶融温度を２３０℃に変更した以外は、熱可塑性樹脂シート１の準備の際と同様の操作を行って、熱可塑性樹脂シート２（上記方法に従って測定したビカット軟化温度が１０４℃）を得た。
＜＜熱可塑性樹脂シート３の準備＞＞
熱可塑性樹脂として、ZEONEX（登録商標）K26Rを用い、溶融温度を２５０℃に変更した以外は、熱可塑性樹脂シート１の準備の際と同様の操作を行って、熱可塑性樹脂シート３（上記方法に従って測定したビカット軟化温度が１４７℃）を得た。
【００５６】
（実施例１）
上記に従って準備した基材、及び熱可塑性樹脂シート１（ビカット軟化温度：６９℃）を用いて、真空プレス装置（ミカドテクノス社製、真空熱加圧装置「VS30-3030」）により下記の各工程を行った。減圧工程に先立って、真空プレス装置の下側プレス板を３０℃（基材加温温度Ｈｂ℃）、上側プレス板を１７０℃（シート加温温度Ｈｓ℃）に設定し、かかる設定温度まで昇温させた。
＜減圧工程＞
まず、下側プレス板上に、下側支持板、下側剥離シート、基材、熱可塑性樹脂シート１、及び上側剥離シートをこの順で配置し、上側剥離シート側に、基材−熱可塑性樹脂シート１の積層体に対して圧力がかからないようにして、上側支持板を配置した。かかる位置関係を保持したまま、積層体を真空チャンバー内に導入した。
そして、真空チャンバー内をゲージ圧で−１００ｋＰａまで減圧した。
＜熱プレス工程＞ 
熱プレス工程では、まず、上側プレス板を下降させて、基板から１０ｍｍ離れた位置で停止し、５分間保持した。その後、上側プレス板を下降させて、圧力１ＭＰａで積層体を加圧し、１分間保持した後に、さらに上側プレス板を下降させて、５ＭＰａまで昇圧して、1分間保持した。そして、真空チャンバー内を大気圧に戻した後に上側プレス板を上昇させて、真空チャンバーから、充填構造体である樹脂充填済みのプリズムプレートを取り出した。
得られたプリズムプレートについて、上記に従って各種評価を行った。結果を表１に示す。
【００５７】
（実施例２〜３、５〜６）
シート加温温度Ｈｓ℃を、表１に示す通りに変更した以外は、実施例１と同様にして、充填構造体としての樹脂充填済みのプリズムプレートを得て、実施例１と同様にして各種評価を行った。結果を表１に示す。
【００５８】
（実施例４）
シート加温温度Ｈｓ℃、及び基材加温温度Ｈｂ℃を、それぞれ表１に示す通りに変更した以外は、実施例１と同様にして、充填構造体としての樹脂充填済みのプリズムプレートを得て、実施例１と同様にして各種評価を行った。結果を表１に示す。
【００５９】
（実施例７）
熱可塑性樹脂シートとして、ビカット軟化温度が１０４℃である熱可塑性樹脂シート２を用い、更に、シート加温温度Ｈｓ℃を表１に示す通りに変更した以外は、実施例１と同様にして、充填構造体としての樹脂充填済みのプリズムプレートを得て、実施例１と同様にして各種評価を行った。結果を表１に示す。
【００６０】
（実施例８）
減圧工程におけるチャンバー内の圧力を、ゲージ圧で−８０ｋＰａに変更した以外は、実施例１と同様にして、充填構造体としての樹脂充填済みのプリズムプレートを得て、実施例１と同様にして各種評価を行った。結果を表１に示す。
【００６１】
（実施例９）
熱プレス工程にて、積層体をプレスするプレス圧を、低圧から高圧に変化させず、５ＭＰａで一定とした以外は、実施例１と同様にして、充填構造体としての樹脂充填済みのプリズムプレートを得て、実施例１と同様にして各種評価を行った。結果を表１に示す。
【００６２】
（比較例１）
熱可塑性樹脂シートとして、ビカット軟化温度が１４７℃である熱可塑性樹脂シート３を用いた以外は、実施例１と同様にして、充填構造体としての樹脂充填済みのプリズムプレートを得て、実施例１と同様にして各種評価を行った。結果を表１に示す。
【００６３】
（比較例２）
熱可塑性樹脂シートとして、ビカット軟化温度が１４７℃である熱可塑性樹脂シート３を用い、シート加温温度Ｈｓ℃を表１に示す通りに変更した以外は、実施例１と同様にして、充填構造体としての樹脂充填済みのプリズムプレートを得て、実施例１と同様にして各種評価を行った。結果を表１に示す。
【００６４】
（比較例３）
実施例１と同様の＜減圧工程＞及び＜熱プレス工程＞に代えて、下記のような順序に従う各種操作を行った以外は、実施例１と同様にして充填構造体としての樹脂充填済みのプリズムプレートを得た。
まず、実施例と同様に、真空プレス装置の下側プレス板を３０℃（基材加温温度Ｈｂ℃）、上側プレス板を１７０℃（シート加温温度Ｈｓ℃）に設定し、かかる設定温度まで昇温させた。
次いで、下側プレス板上に、下側支持板、下側剥離シート、基材、熱可塑性樹脂シート１、及び上側剥離シートをこの順で配置し、上側剥離シート側に、基材−熱可塑性樹脂シート１の積層体に対して圧力がかからないようにして、上側支持板を配置した。かかる位置関係を保持したまま、積層体を真空チャンバー内に導入した。
ここで、上側プレス板を下降させて、基板から１０ｍｍ離れた位置で停止し、５分間保持した。その後、真空チャンバー内をゲージ圧で−１００ｋＰａまで減圧した。即ち、本例では、減圧工程よりも先に熱プレス工程を開始した。
そして、上側プレス板を下降させて、圧力１ＭＰａで積層体を加圧し、１分間保持した後に、さらに上側プレス板を下降させて、５ＭＰａまで昇圧して、1分間保持した。そして、真空チャンバー内を大気圧に戻した後に上側プレス板を上昇させて、真空チャンバーから充填構造体である、樹脂充填済みのプリズムプレートを取り出した。
得られたプリズムプレートについて、実施例１と同様にして各種評価を行った。結果を表１に示す。
なお、得られた充填構造体の断面を目視観察したところ、基材と、該基材の凹部に充填された熱可塑性樹脂シート１由来の熱可塑性樹脂との間の界面に気泡が包含されていた。
【００６５】
（比較例４）
熱可塑性樹脂シートとして、ビカット軟化温度が１０４℃である熱可塑性樹脂シート２を用い、更に、シート加温温度Ｈｓ℃及び基材加温温度Ｈｂ℃を、それぞれ表１に示す通りに変更した以外は、実施例１と同様にして、充填構造体としての樹脂充填済みのプリズムプレートを得て、実施例１と同様にして各種評価を行った。結果を表１に示す。
【００６６】
（比較例５）
基材加温温度Ｈｂ℃を表１に示す通りに変更した以外は、実施例１と同様にして、充填構造体としての樹脂充填済みのプリズムプレートを得て、実施例１と同様にして各種評価を行った。結果を表１に示す。
【表１】
2020100027.tif 000002
【００６７】
表１より、熱可塑性樹脂基材のビカット軟化温度よりも、ビカット軟化温度が低い熱可塑性樹脂シートを用い、更に、基材と熱可塑性樹脂シートとを積層して減圧状態としてから所定の態様で熱プレスした実施例１〜９では、基材の有する凹凸パターン形状が変形することを効果的に抑制することができるとともに、基材に対して熱可塑性樹脂を良好に充填することができたことが分かる。一方、基材のビカット軟化温度と熱可塑性樹脂シートのビカット軟化温度が同じであった比較例１〜２、基材と熱可塑性樹脂シートとの積層体の載置された雰囲気を減圧状態とする前に熱プレス工程を実施した比較例３、ビカット軟化温度未満の加温温度で熱可塑性樹脂シートを加温した比較例４、更に、基材のビカット軟化温度を超える基材加温温度Ｈｂ℃で基材を加温した比較例５では、基材の有する凹凸パターン形状が変形することを抑制することと、基材に対して熱可塑性樹脂を良好に充填することとを両立することができなかったことが分かる。
【産業上の利用可能性】
【００６８】
本発明の樹脂充填方法によれば、基材の有する凹凸パターン形状が変形することを効果的に抑制することができるとともに、基材に対して熱可塑性樹脂を良好に充填することができる。
【符号の説明】
【００６９】
１０  基材
１１  凸条（凸部）
１２  間隙（凹部）
１３  垂直面
１４  主面（平坦面）
１５  斜辺（斜面）
２０  熱可塑性樹脂シート
３１  上側剥離シート
３２  下側剥離シート
４１  上側支持板
４２  下側支持板
５１  上側プレス板
５２  下側プレス板
１００  上側充填構造体
２００  下側充填構造体
１０１，２０１  凸条（凸部）
１０２，２０２  凹部
１０３，２０３  鏡面
３００  光学素子
ＭＳ  主面
【図１】
2020100027.tif 000003
【図２】
2020100027.tif 000004
【図３】
2020100027.tif 000005
【図４】
2020100027.tif 000006
【図５】
2020100027.tif 000007
【図６】
2020100027.tif 000008
【図７】
2020100027.tif 000009
【図８】
2020100027.tif 000010